Brevet FR2776665A3 — publié le 19991001

FR 2776665 A3 19991001 FR 9903681 A 19990324 PROCEDE POUR RENDRE IGNIFUGE DE LA MOUSSE SYNTHETIQUE La présente invention concerne un procédé pour rendre ignifuge de la mousse synthétique qui est par elle-même peu ignifuge, par lequel, avant de procéder à la transformation en mousse, on ajoute du graphite. On utilise fréquemment de la mousse synthétique et en particulier de la mousse de polyuréthanne dans le domaine de la construction grâce à leurs bonnes propriétés isolantes. Néanmoins, la plupart des mousses synthétiques et entre autres la mousse de polyuréthanne sont, pour la plupart d'entre elles, combustibles ou fusibles et ne peuvent par conséquent être utilisées dans des applications dans lesquelles la protection contre les incendies est importante. Pour ces raisons, il est déjà connu d'ajouter du graphite avant la transformation en mousse. Néanmoins, lors d'un chauffage à température élevée, la mousse synthétique devient spongieuse et gonfle, si bien que la stabilité laisse à désirer. La présente invention a pour objet un procédé pour rendre ignifuge de la mousse synthétique, qui ne présente pas l'inconvénient précité et qui permet d'obtenir une mousse possédant aussi bien une bonne propriété de lutte contre les incendies qu'une bonne stabilité lors d'un chauffage à température élevée. Cet objet est réalisé conformément à l'invention par le fait que l'on ajoute, avant de procéder à la transformation en mousse, non seulement du graphite, mais encore des fibres incombustibles. Ces fibres peuvent être des fibres minérales, en particulier il peut s'agir de fibres de verre ou de fibres de laine de roche. La mousse synthétique peut être une matière synthétique à deux composants, par exemple un uréthane à deux composants, et dans ce cas, on ajoute les fibres incombustibles au premier composant et on ajoute le graphite à l'autre composant avant de combiner ces composants et avant de procéder par conséquent à la transformation en mousse. La quantité de graphite dépend du degré désiré de lutte contre l'incendie, c'est-à-dire de la durée pendant laquelle la mousse synthétique doit résister à l'incendie. En conséquence, la quantité de graphite peut représenter de 1 à 60% en poids du poids total de la matière synthétique et la quantité des fibres incombustibles peut représenter entre 60 et 80% en poids de la quantité de graphite. Dans le but de mieux faire ressortir les caractéristiques de l'invention, on décrit ci-après, à titre d'exemple, sans aucun caractère limitatif, une forme de réalisation préférée d'un procédé pour rendre ignifuge de la mousse synthétique selon l'invention. Pour rendre ignifuge de la mousse synthétique conformément à l'invention, avant la formation de la mousse synthétique, on ajoute une quantité de graphite et une quantité de fibres incombustibles. La matière synthétique proprement dite peut être une matière synthétique à un seul composant et le graphite, ainsi que ces fibres peuvent être ajoutés au monomère ou au prépolymère. La matière synthétique en mousse peut également représenter une matière synthétique à deux composants. Dans ce cas, on ajoute les fibres incombustibles à un des composants et on ajoute le graphite à l'autre composant avant de combiner ces deux composants et avant de déclencher la transformation en mousse. La quantité de graphite dépend du degré désiré en ce qui concerne la capacité de lutte contre l'incendie et elle peut représenter de 1 à 60% en poids ou plus rapportés au poids total de la matière synthétique proprement dite, c'est-à-dire au poids total des deux composants, dans le cas o il s'agit d'une matière synthétique en mousse à deux composants. Cette quantité s'élève de préférence à environ 50% en poids. A titre de graphite, on peut utiliser du graphite naturel, c'est-à-dire le graphite minéral que l'on trouve dans la nature. Il peut être ajouté sous la forme d'une poudre ou sous la forme d'écailles dont la dimension maximale se situe de préférence entre 0,5 et 3 mm. A titre de fibres incombustibles, on peut utiliser des fibres minérales, par exemple de la laine de roche ou des fibres de verre. De préférence, les fibres de laine de roche possèdent une longueur entre 0,5 et 5 mm, par exemple une longueur de 3 mm. De préférence, les fibres de verre possèdent une longueur entre 3 et 10 mm, par exemple une longueur de mm. De préférence, la quantité des fibres incombustibles représente une valeur entre 60 et 80% en poids de la quantité de graphite et elle s'élève par exemple à une valeur de 70% en poids. On a constaté que le graphite et les fibres incombustibles n'ont pas une influence défavorable sur la transformation en mousse. Après la transformation en mousse et le durcissement, le graphite et les fibres sont répartis de manière uniforme à travers la mousse synthétique. Par l'application séparée, dans le cas d'une mousse synthétique à deux composants, du graphite et des fibres de la façon décrite ci-dessus, on obtient le fait que ces substances se répartissent de manière uniforme dans la matière synthétique transformée en mousse. On a constaté que, lorsqu'on chauffe la mousse synthétique durcie, par exemple en cas d'incendie, le graphite gonfle et le volume de la mousse qui est éventuellement éliminé par le feu est immédiatement remplacé par le graphite transformé en mousse et dont le volume a par conséquent fortement augmenté. Le graphite transformé en mousse reste en l'occurrence accroché aux fibres et est fixé par ces fibres. Grâce aux fibres incombustibles, la stabilité de la mousse synthétique reste néanmoins très bonne. Du graphite et des fibres minérales incombustibles sont relativement peu coûteux, si bien que leur addition n'a qu'une influence limitée sur le coût de fabrication de la mousse synthétique. Malgré cela, la résistance contre l'incendie et la stabilité sont excellentes, si bien que la mousse synthétique traitée peut être utilisée par exemple à titre de partie centrale ou à titre de revêtement de portes et de parois coupe-feu. Une matière synthétique particulièrement appropriée pour la mise en oeuvre du procédé décrit ci-dessus, surtout constituée par deux composants, est l'uréthane. En particulier, une mousse de polyuréthanne, que l'on obtient par exemple à partir d'un isocyanate et d'un polyol, peut être rendue ignifuge de la manière décrite ci-dessus par l'addition de graphite et de fibres incombustibles. L'invention est illustrée plus en détail à l'aide de l'exemple pratique ci-après: A 1000 g d'un des composants à l'état liquide d'un polyuréthanne à deux composants, on ajoute 1000 g de graphite sous forme d'écailles. A 1000 g de l'autre composant de ce polyuréthanne à deux composants, on ajoute 700 g de fibres de verre possédant une longueur de 5 mm. Par la combinaison de ces deux mélanges, on déclenche la transformation en mousse. Après la transformation en mousse et le durcissement, une couche ou une plaque de cette mousse de polyuréthanne présentant une épaisseur de 5 cm possède une résistance à l'incendie de 1 heure ou plus et offre ainsi une résistance pendant au moins 1 heure à une température supérieure à 1000 C. La présente invention n'est en aucune façon limitée aux formes de réalisation décrites ci-dessus; un procédé de ce type et une mousse synthétique de ce type rendue ignifuge peuvent être réalisés dans différentes variantes sans sortir du cadre de l'invention. REVENDICATIONS 1. Procédé pour rendre ignifuge de la mousse synthétique, par lequel, avant de procéder à la transformation en mousse, on ajoute du graphite, caractérisé en ce que, avant de procéder à la transformation en mousse, on ajoute non seulement du graphite, mais encore des fibres incombustibles. 2. Procédé selon la revendication 1, caractérisé en ce qu'on ajoute, à titre de fibres, des fibres minérales. 3. Procédé selon la revendication 2, caractérisé en ce qu'on ajoute des fibres de verre ou des fibres de laine de roche. 4. Procédé selon une des revendications précédentes, caractérisé en ce que la matière synthétique est une matière synthétique à deux composants, la mousse synthétique étant obtenue par la combinaison de deux composants, et le graphite étant mélangé avec un des composants, les fibres incombustibles étant mélangées avec l'autre composant avant de combiner ces composants. 5. Procédé selon l'une quelconque des revendications précédentes, caractérisé en ce que la mousse synthétique est de la mousse de polyuréthanne. 6. Procédé selon une des revendications précédentes, caractérisé en ce qu'on ajoute une quantité de graphite qui représente de 1 à 60% en poids du poids total de la matière synthétique proprement dite. 7. Procédé selon l'une quelconque des revendications précédentes, caractérisé en ce qu'on ajoute, à titre de fibres incombustibles, des fibres de verre ou des fibres de laine de roche.5 8. Procédé selon l'une quelconque des revendications précédentes, caractérisé en ce qu'on ajoute une quantité de fibres incombustibles, qui représente entre 60 et 80% en poids de la quantité du graphite.